(57)【要約】  （ａ）一定量の建設材料を、建設材料中に存在するイオウの全部又は一部を可溶化することができ、水溶液と混和性である溶媒に加えて試験溶液を形成すること；及び（ｂ）（ｉ）試験溶液中に存在するイオウの一部又は全部を沈殿させる薬剤を溶液に加え；及び（ｉｉ）沈殿が形成された後の試験溶液の濁度を測定すること；によって試験溶液中のイオウの存在を検出すること；を含む、アスファルト又はコンクリートのような建設材料中のイオウの存在を検出する方法。本発明は更に、アスファルト又はコンクリートのような建設材料中のイオウの存在を検出するためのイオウ検出キットに関する。【選択図】  なし【特許請求の範囲】
【請求項１】
（ａ）一定量の建設材料を溶媒に加えて試験溶液を形成し、ここで、溶媒は建設材料中に存在するイオウの全部又は一部を可溶化することができるものであり、溶媒は水溶液と混和性であり；そして
（ｂ）（ｉ）試験溶液中に存在するイオウの一部又は全部を沈殿させる薬剤を溶液に加え；そして
（ｉｉ）沈殿物が形成された後の試験溶液の濁度を測定する；
ことによって試験溶液中のイオウの存在を検出する；
工程を含む、アスファルト又はコンクリートのような建設材料中のイオウの存在を検出する方法。
【請求項２】
工程（ｉｉ）を、試験溶液に薬剤を加えた後の２分〜２０分の時間内に行う、請求項１に記載の方法。
【請求項３】
建設材料中のイオウの存在が、イオウを溶液から沈殿析出させた後に１５０ＦＮＵ又はそれより高い濁度を有する試験溶液によって示される、請求項１又は２に記載の方法。
【請求項４】
溶媒がアルコール性溶媒である、請求項１〜３のいずれか１項に記載の方法。
【請求項５】
試験溶液中に存在するイオウの一部又は全部を沈殿させる薬剤が水又は塩水溶液から選択される、請求項１〜４のいずれか１項に記載の方法。
【請求項６】
塩水溶液の塩が、アルカリ金属ハロゲン化物、アルカリ土類金属ハロゲン化物、アルカリ金属硫酸塩、アルカリ土類金属硫酸塩、アルカリ金属硝酸塩、アルカリ土類金属硝酸塩、及びこれらの混合物から選択される、請求項５に記載の方法。
【請求項７】
塩がアルカリ土類金属ハロゲン化物である、請求項６に記載の方法。
【請求項８】
アルカリ土類金属ハロゲン化物が塩化カルシウムである、請求項７に記載の方法。
【請求項９】
濁度計を用いて試験溶液の濁度を測定する、請求項２〜８のいずれか１項に記載の方法。
【請求項１０】
（ａ）建設材料中に存在するイオウの一部又は全部を可溶化して試験溶液を形成することができ、水溶液と混和性である溶媒；及び
（ｂ）（ｉ）試験溶液中に存在するイオウの一部又は全部を沈殿させて濁った溶液を形成する薬剤；
を含む試験溶液中のイオウの存在を検出するための手段；
を含む、アスファルト又はコンクリートのような建設材料中のイオウの存在を検出するためのイオウ検出キット。
【請求項１１】
試験溶液中のイオウの存在を検出するための手段が
（ｉｉ）イオウが沈殿した後の試験溶液の濁度を測定するための手段；
を更に含む、請求項１０に記載のイオウ検出キット。
【請求項１２】
沈殿物が形成された後の試験溶液の濁度を測定するための手段が濁度計である、請求項１１に記載のイオウ検出キット。
【請求項１３】
イオウ検出キットが携帯型である、請求項１０〜１２のいずれか１項に記載のイオウ検出キット。
【発明の詳細な説明】
【技術分野】
【０００１】
本発明は、アスファルト及びコンクリートのような建設材料中のイオウの存在を検出するための方法に関する。本発明はまた、アスファルト及びコンクリートのような建設材料中のイオウの存在を検出するためのイオウ検出キットにも関する。
【背景技術】
【０００２】
道路建設及び道路舗装産業において、砂、砂利、砕石、又はこれらの混合物のような骨材材料を高温の流体瀝青で被覆し、被覆した材料を、それが未だ高温にある状態で道床又は予め建設された道路の上に均一な層として広げ、重いローラーを転がすことによって均一な層を圧縮して平滑な表面の道路を形成することはよく実施されている手順である。
【０００３】
瀝青と、砂、砂利、採石、又はこれらの混合物のような骨材材料との組み合わせは「アスファルト」と呼ばれる。「アスファルトバインダー」とも呼ばれる瀝青は、通常はアスファルテン、樹脂、及び溶剤を含む液体バインダーである。瀝青は、例えば、残油、タール、又はピッチ、或いはこれらの混合物のような石油残留物から誘導される火成混合物（pyrogenous mixtures）を含んでいてよい。
【０００４】
道路建設及び道路舗装産業における用途のために、イオウを瀝青と混合することができることは当該技術において公知である。イオウ変性瀝青は、通常のバインダー中の瀝青の一部を元素状イオウによって置き換えることによって形成される。イオウは、例えばShellからThiopave（登録商標）の商品名で商業的に入手できるもののような固体ペレットの形態でアスファルト混合物中に含ませることができる。
【０００５】
Thiopave（登録商標）は、アスファルト混合物中において部分的な瀝青の代替物として用いて、舗装用途のためのイオウアスファルトを製造することができるイオウベースのバインダーである。Thiopave（登録商標）ペレットによって、通常のアスファルト混合物において体積基準で２５％以下の瀝青を置き換えることができる。これは、骨材及び瀝青を加えた後にアスファルト混合手順中に導入され、ペレットを溶融させるのはこの混合物の残留熱エネルギーである。Thiopave（登録商標）を用いる際には、製造温度が１４５℃を超えないことを確保することが最も重要であり、そうでなければ硫化水素（Ｈ２Ｓ）が形成及び放出される相当な危険性がある。
【０００６】
地球に優しい製品に対する顧客の要求により、アスファルト企業は未使用の骨材の供給品への依存を減少する手段を評価している。この解決法の一部として、アスファルト配合物の一部として再生アスファルト切削材（ＲＡＰ）を使用することがますます考えられている。ＲＡＰは、規格外のアスファルト又はリターンロードである（アスファルト舗装から得られる）切削材の形態であってよいアスファルトを破砕又は粉砕することによって骨材を再生利用する手段である。ＲＡＰは、アスファルト配合物の一部としてか、又は未使用の骨材の代替物として用いることができる。地域的なアスファルトの仕様において、アスファルト混合物中において許容できるＲＡＰの含量が規定されている。ＲＡＰ中の骨材は既にバインダー中に被覆されているので、それを使用することは、全体的に未使用の骨材を含むアスファルト混合物と比べてアスファルト配合物中における新しいバインダーの含量がより低いことを暗に示している。ＲＡＰは、瀝青／バインダーを加える前に骨材と一緒にアスファルト混合物中に含ませる。
【０００７】
将来の用途においてはイオウアスファルトをＲＡＰとして用いることが必要であり、したがって、イオウ含有アスファルトの持続性の観点、特にそれを容易に再生することができるかどうか、及びＲＡＰとしてのその使用を検討することが重要である。
【０００８】
イオウアスファルトは１４５℃より低い温度で保持することが必要であるので、イオウアスファルトをベースとするＲＡＰを含むアスファルト混合物は、通常のアスファルトをベースとするＲＡＰを含むアスファルト混合物よりも低い温度で処理することが必要である。したがって、通常のアスファルトをベースとするＲＡＰと、イオウアスファルトをベースとするＲＡＰとを識別する能力が最も重要である。
【０００９】
現在は、舗装が標準のアスファルトを含むか又はイオウ変性アスファルトを含むかを検知するために用いることができる商業的に利用可能なものはない。将来においては、これらのイオウアスファルト舗装が何処に配置されているかを追跡することが可能になる可能性がある。何処にイオウアスファルトが敷設されたかが正確に知られているならば、どの再生プロセスを用いるべきかが正確に分かるであろう。しかしながら、これには、このようなイオウ変性アスファルトが何処に配置されたかに関する正確な記録を保持するという大きな負担がかかる。
【発明の概要】
【発明が解決しようとする課題】
【００１０】
本発明者らは、イオウ含有建設材料、例えばアスファルト又はコンクリートのようなイオウ含有材料中のイオウを検出する方法を開発した。本発明者らはまた、アスファルト又はコンクリートのようなイオウ含有材料中にイオウが存在するかどうかを検出するためのイオウ検出キットも開発した。
【課題を解決するための手段】
【００１１】
本発明によれば、
（ａ）一定量の建設材料を溶媒に加えて試験溶液を形成し、ここで、溶媒は建設材料中に存在するイオウの全部又は一部を可溶化することができるものであり、溶媒は水溶液と混和性であり；そして
（ｂ）（ｉ）試験溶液中に存在するイオウの一部又は全部を沈殿させる薬剤を溶液に加え；そして
（ｉｉ）沈殿物が形成された後の試験溶液の濁度を測定する；
ことによって試験溶液中のイオウの存在を検出する；
工程を含む、アスファルト又はコンクリートのような建設材料中のイオウの存在を検出する方法が提供される。
【００１２】
本発明の他の形態によれば、
（ａ）建設材料中に存在するイオウの一部又は全部を可溶化して試験溶液を形成することができ、水溶液と混和性である溶媒；及び
（ｂ）（ｉ）試験溶液中に存在するイオウの一部又は全部を沈殿させて濁った溶液を形成する薬剤；
を含む試験溶液中のイオウの存在を検出するための手段；
を含む、アスファルト又はコンクリートのような建設材料中のイオウの存在を検出するためのイオウ検出キットが提供される。
【発明を実施するための形態】
【００１３】
本発明において用いる溶媒は、試験する材料中に存在するイオウの一部又は全部を可溶化することができる任意の溶媒であってよい。本発明において用いる溶媒はまた、水溶液と混和性でなければならない。
【００１４】
本発明において用いるのに好適な溶媒は、好ましくはイソプロパノール、エタノール、プロパノール、ｎ−ブタノール、ｓｅｃ−ブタノール、ｔ−ブタノール、及びこれらの混合物から選択されるアルコール系溶媒である。本発明の特に好ましい態様においては、溶媒はイソプロパノールである。
【００１５】
溶媒は、試験する材料中に存在するイオウの全部又は一部を可溶化して試験溶液を形成するために用いる。
【００１６】
本発明における方法及びキットにおいて用いるアスファルト又はコンクリートの通常の量は、１ｇ〜１００ｇ、好ましくは２ｇ〜８０ｇ、より好ましくは３ｇ〜５０ｇ、特に５ｇ〜２０ｇの範囲である。
【００１７】
本発明において用いるアルコール系溶媒の体積は、好ましくは１ｍＬ〜５００ｍＬの範囲、より好ましくは３ｍＬ〜２００ｍＬの範囲、更により好ましくは５ｍＬ〜４０ｍＬの範囲である。
【００１８】
本発明のイオウ検出方法においては、
（ｂ）（ｉ）試験溶液中に存在するイオウの一部又は全部を沈殿させる薬剤を試験溶液に加え；そして
（ｉｉ）沈殿物が形成された後の試験溶液の濁度を測定する；
ことによって試験溶液中のイオウの存在を検出する；
工程（ｂ）が含まれる。
【００１９】
イオウ検出キットは、
（ｉ）試験溶液中に存在するイオウの一部又は全部を沈殿させる薬剤；
を含む、試験溶液中のイオウの存在を検出するための手段を含む。
【００２０】
試験溶液中に存在するイオウの一部又は全部を溶液から沈殿析出させることができる任意の薬剤が、本発明において用いるのに好適である。かかる薬剤は、建設材料中に存在するイオウの全部又は一部を可溶化することができる溶媒と混和性でなければならない。この薬剤は、好ましくは水又は塩水溶液である。塩水溶液において用いるのに好適な塩としては、アルカリ金属ハロゲン化物、アルカリ土類金属ハロゲン化物、アルカリ金属硫酸塩、アルカリ土類金属硫酸塩、アルカリ金属硝酸塩、アルカリ土類金属硝酸塩、アルカリ金属炭酸塩、アルカリ土類金属炭酸塩など、及びこれらの混合物、より好ましくはアルカリ金属ハロゲン化物及びアルカリ土類金属ハロゲン化物が挙げられるが、必ずしもこれらに限定されない。
【００２１】
本発明において水溶液中で用いるのに好適なアルカリ土類金属ハロゲン化物は、塩化カルシウム、塩化マグネシウム、及びこれらの混合物から選択される。
【００２２】
本発明において水溶液中で用いるのに好適なアルカリ金属ハロゲン化物は、塩化リチウム、塩化ナトリウム、塩化カリウム、及びこれらの混合物から選択される。
【００２３】
本発明の好ましい態様においては、塩水溶液はアルカリ土類金属ハロゲン化物、好ましくは塩化カルシウムである。
【００２４】
塩水溶液は、０．０００１Ｍ〜１．０Ｍ、より好ましくは０．０００５Ｍ〜０．１Ｍ、更により好ましくは０．０００７Ｍ〜０．０７Ｍの範囲の濃度を有することが好ましい。
【００２５】
試験溶液中に存在するイオウの全部又は一部を溶液から沈殿析出させると、試験溶液は曇るか又は濁るようになる。溶液の曇った外観は、沈殿物の懸濁液が存在することによって引き起こされる。これらの混入物を含まない溶液は肉眼に透明であり、低い濁度を有する。反対に、曇った溶液は高い濁度を有する。
【００２６】
理論によって限定されることは望まないが、本発明は元素状イオウの溶媒和特性をうまく利用していると考えられる。イオウはイソプロパノールのようなアルコール中にやや難溶性であるので、アスファルト試料のアルコール抽出物を塩化カルシウムのような塩水溶液で処理するとイオウが不溶性になる。
【００２７】
沈殿物が形成された後の試験溶液の濁度の測定は、視認観察によって行うことができる。或いは、この測定は比濁計又は濁度計のような装置を用いて行うことができる。
【００２８】
本発明における試験キットの随意的な構成要素は、
（ｉｉ）イオウが沈殿した後の溶液の濁度を測定するための手段；
である。
【００２９】
本発明の一態様においては、イオウ検出キットは、イオウが沈殿した後の試験溶液の濁度を測定するための手段を含まないが、その代わりに、イオウが沈殿した後の試験溶液の濁度を測定するためのかかる手段を用いることをユーザーに指示するユーザーに対する指示書を含む。
【００３０】
イオウが沈殿した後の試験溶液の濁度を測定するために好ましい手段は、比濁計又は濁度計である。本発明の好ましい態様においては、本発明において用いる比濁計又は濁度計は携帯型である。
【００３１】
濁度は幾つかの方法で測定することができる。本発明においては、濁度の測定は好ましくは光散乱に基づく。光散乱法においては、光線を試料セルに通し、この光の一部は妨げられずに通過するが、一部の光波は粒状物と衝突してその光路から逸れる。試料セルの周囲に配置した光検出器によって光線を集め、試料セルを直接通過した光と散乱した光の相対強度によって濁度の測定値を与える。測定値の単位は、ホルマジン比濁単位（ＦＮＵ）（ＩＳＯ−７０２７法における）又はホルマジン濁度単位（ＦＴＵ）である。好適な濁度計は商業的に入手でき、例えばHach 2100Qis携帯型濁度計である。
【００３２】
本発明方法においては、試験溶液の濁度は、試験溶液中に存在するイオウの一部又は全部を沈殿させる薬剤に試験溶液を加えた後に一定の時間が経過した後に測定する。好ましくは、試験溶液の濁度は、試験溶液中に存在するイオウの一部又は全部を沈殿させる薬剤に試験溶液を加えた後の２〜２０分の間、より好ましくは２〜１５分の間、更により好ましくは２〜１０分の間、特に５〜１０分の間に測定する。
【００３３】
本発明においては、アスファルト及びコンクリート中のイオウの存在は、イオウの全部又は一部が溶液から沈殿析出した後の試験溶液が好ましくは１５０ＦＮＵ以上の濁度を有することによって示される。
【００３４】
本発明の特に好ましい態様においては、イオウ検出キットは携帯型であって、試験する場所、例えばアスファルト舗装又はコンクリート構造体に容易に運ぶことができる。
【００３５】
本発明の好ましい態様においては、イオウ検出キットは次の構成要素：
（１）（ｉ）試験する建設材料中に存在するイオウの一部又は全部を可溶化して試験溶液を形成することができ、且つ（ｉｉ）水溶液と混和性である溶媒を含む容器；及び
（２）試験溶液中に存在するイオウの一部又は全部を沈殿させる薬剤を含む濁度セル；並びに場合によっては
（３）試験溶液の一部を濁度セルに移すためのピペット（例えば３ｍＬのプラスチック製使い捨てピペット）；
を含む。
【００３６】
本発明の好ましい態様においては、イオウ検出キットは、試験キットを用いて本発明のイオウ検出方法を実施するための指示書を含む。
【００３７】
本発明のイオウ検出方法及びキットを用いてアスファルト舗装又はコンクリート構造体中のイオウの存在を検出することができ、したがって舗装又はコンクリートをどのようにして再生利用することができるかを決定することができる。
【実施例】
【００３８】
ここで下記の実施例を用いて本発明を示すが、これらは本発明の範囲を限定することは意図しない。
【００３９】
実施例１〜２５：
本発明の方法及び試験キットを用いて、広範囲のアスファルト試料をイオウの存在に関して評価した。イオウの重量％、骨材の重量％、及び瀝青の重量％に関する試験したアスファルト試料の組成の詳細を下表１に示す。
【００４０】
下記の装置を含むイオウ検出キットを用いて本発明のイオウ検出方法を実施した。
【００４１】
１．３０ｍＬのＩＰＡを含むプラスチック製のビン；
２．１０ｍＬの０．００１Ｍ−ＣａＣｌ２（水溶液）を含む濁度セル；
３．３ｍＬのプラスチック製使い捨てピペット。
【００４２】
この手順には、試験するそれぞれのアスファルトの１０ｇ＋１ｇの試料（約３つ〜４つの小片）を、３０ｍＬのイソプロパノール（ＩＰＡ）を含むプラスチック製のビンの中に秤量投入することが必要であった。試料及びＩＰＡを渦流によって２分間連続的に混合した。２分後、６ｍＬの得られた溶液を、１０ｍＬの０．００１Ｍ−ＣａＣｌ２（水溶液）を含む濁度セル中に移した。セルを密閉し、１０秒間激しく振盪した。セルを濁度計（Hach 2100Qis携帯型濁度計）内に配置した。５分後、読み取りボタンを押して、濁度の結果を記録した。読み値が２００ＦＮＵ（±４０ＦＮＵ）に近接していた場合には、更に５分後に更なる読み値を取った。５分後に濁度の読み値が２００ＦＮＵよりも相当に高いか又は低かった場合には、試験を停止した。濁度の読み値が±４０ＦＮＵの範囲内であった場合には、更に５分後に更なる読み値を取った。濁度の読み値を下表１に示す。
【００４３】
表１におけるデータから、全てのイオウを含む試料は２００ＦＮＵ（ホルマジン比濁単位）よりも大きい濁度値を有し、一方、イオウを含まない試料は１３０ＦＮＵよりも低い値を示したことが分かる。
【００４４】
【表１】
2015512518.tif 000002
【００４５】
形成された沈殿物の性質を調べるために、Ｘ線回折及び走査電子顕微鏡測定を用いて沈殿物の試料を分析した。実施例１８からの沈殿物をピペットによってペトリ皿中に回収し、空気中で液体を蒸発させた。これにより小量の白色の沈殿物が残留し、これをＸ線回折（ＸＲＤ）分析用の低バックグラウンドの基材上に分散させ、走査電子顕微鏡（ＳＥＭ）における分析のために更なる量の試料をアルミニウムスタブ上に固定した。
【００４６】
走査電子顕微鏡測定結果：
下表２に、実施例１８からの沈殿物のＳＥＭ／エネルギー分散型Ｘ線分光（ＳＥＭ／ＥＤＸ）分析の結果を示す。
【００４７】
【表２】
2015512518.tif 000003
【００４８】
表２は、実施例１８からの沈殿物が多量の炭素及びイオウを含んでいたことを示す。炭素（及びより少ない程度の酸素）は、試料を固定するのに用いた接着剤物質によるものであると考えられる。
【００４９】
沈殿物のＸ線回折（ＸＲＤ）はそれが結晶質であることを示し、回折パターンを国際回折データセンター（ＩＣＤＤ）データベースからの対象参照化合物パターンのものと比較すると、元素状のイオウ（Ｓ）及び二酸化ケイ素（ＳｉＯ２）との良好な合致を示した。二酸化ケイ素の存在は骨材によるものであると考えられる。
【００５０】
元素状イオウから形成されている沈殿物を用いて、実施例１８に関して上記に記載したＳＥＭ／ＥＤＸ分析を行った。結果を表３に示す。
【００５１】
【表３】
2015512518.tif 000004
【００５２】
ここでも、沈殿物のＸ線回折（ＸＲＤ）はこれが結晶質であることを示し、回折パターンをＩＣＤＤ回折データベースからの対象参照化合物パターンのものと比較すると、元素状イオウ（Ｓ）及び実施例１８からの試料との良好な合致を示した。
【００５３】
ＥＤＸ及びＸＲＤ分析の両方によって、実施例１８からの沈殿物は元素状イオウであったことが確認される。
【００５４】
実施例２６：
実施例１〜２５に関して上記に詳述したイオウアスファルト検出キット及び方法を用いて、イオウコンクリート試料中のイオウの存在を検出した。本発明のイオウ検出キット及び方法を用いて、表４に示す組成を有する３つのイオウコンクリート試料を評価した。
【００５５】
【表４】
2015512518.tif 000005
【００５６】
３つの試料は、円錐台形（又は「カップケーキ」形）、１〜２ｃｍの粒径の破砕したイオウコンクリート、及び＜５ｍｍの粒径の破砕したイオウコンクリートであった。実施例１〜２５に関して上記に記載したイオウ検出方法を用いてこれらを処理した。結果を下表５に与える。
【００５７】
【表５】
2015512518.tif 000006
【００５８】
３つの試料全部に関して、明確に視認できる白色の沈殿物が形成され、濁度測定値は４００ＦＮＵより高かった。イオウコンクリート試料はイオウアスファルト試料と比べてより高い元素状イオウ含量を有していたので、ＩＰＡ抽出物中のイオウの濃度はより高く、したがって迅速で密な沈殿物の形成がもたらされるであろうと予測される。
【００５９】
実施例２７〜３０：
塩水溶液の性質を変化させて一連の実験を行った。最初に、塩溶液の濃度を変化させた。塩化カルシウムのもののような塩溶液に関しては、塩濃度の増加は媒体のイオン強度の増加と関係する。
【００６０】
実施例２７〜３０においては、上記の実施例１のものと同じ組成を有するアスファルト試料を用いた。塩化カルシウム溶液の濃度を下表６に示すように変化させた他は、実施例１〜２５において詳述したイオウ検出キットを用いて、実施例１〜２５において示すイオウ検出方法を実施した。実施例６においては、塩化カルシウム溶液に代えて水を用いた。
【００６１】
濁度読み値（ＦＮＵ）を下表６に示す。
【００６２】
【表６】
2015512518.tif 000007
【００６３】
実施例２７〜３０においては、試験溶液は全て濁るようになり、イオウの存在を示す濁度読み値が観察された。より高い濃度の塩化カルシウム溶液を用いると、より高い濁度読み値が測定された。これは、水溶液のイオン強度が増加して、元素状イオウがアルコール−塩溶液中で熱力学的に不安定になり、それによって沈殿が誘発されるためである。
【００６４】
実施例３１〜３４：
下表７に示すような種々の塩水溶液を用いた他は実施例１〜２５において詳述したイオウ検出キットを用いて、同じ組成を有するアスファルト試料に関して実施例１〜２５において示すイオウ検出方法を実施した。
【００６５】
３種類の異なる塩（ＣａＣｌ２、ＮａＣｌ、及びＬｉＣｌ）を試験したところ、それぞれ、アルコール試験溶液を加えた後に曇った溶液が形成された。濁度読み値（ＦＮＵ）を下表７に示す。
【００６６】
【表７】
2015512518.tif 000008
【００６７】
表７から分かるように、３種類の塩溶液は全て、５分後に１５０ＦＮＵを超える濁度読み値を与えた。塩化カルシウムは最も有効な塩溶液であると思われた。実施例３１から、水もイオウを沈殿させるのに有効であったが、これは塩溶液の使用と比べてより長い時間の後に起こったことが分かる。
【００６８】
実施例３５〜３９：
実施例３５〜３９は、実施例２５のアスファルトと同じ組成を有する１２．３ｇのアスファルト試料を用いて行った。実施例１〜２５において詳述したイオウ検出キットを用いたが、下表８に示す種々の濃度を有する種々の塩水溶液を用いて、実施例１〜２５に示すイオウ検出方法を実施した。視認検査によって、それぞれの試料は明澄なままであり、曇りがなく、測定された濁度読み値はこれらの観察と合致していた。
【００６９】
【表８】
2015512518.tif 000009
【国際調査報告】
2015512518.tif 000010
2015512518.tif 000011
2015512518.tif 000012